(57)【要約】  本発明は、熱可塑性フルオロポリマー及びフッ素化熱可塑性エラストマーの組み合わせをベースとするフルオロポリマー組成物であって、改善された耐衝撃性及び顕著な可燃性挙動を有するフルオロポリマー組成物、それを作製する方法並びにそれを用いて形状化部品を製造する方法及び前記部品を用いて携帯用電子機器を製造する方法に関する。【選択図】なし【特許請求の範囲】
【請求項１】
フルオロポリマー組成物であって、
−  少なくとも１つの熱可塑性フルオロポリマー［ポリマー（Ｆ）］であって、ＡＳＴＭ  Ｄ３４１８に従って測定されたときに少なくとも２５Ｊ／ｇのポリマー（Ｆ−ＴＰＥ）の融解熱（ΔＨｆ）を有し、５０〜９５重量％の量で存在する少なくとも１つの熱可塑性フルオロポリマー［ポリマー（Ｆ）］と、
−  少なくとも１つの熱可塑性エラストマー［ポリマー（Ｆ−ＴＰＥ）］であって、
（ｉ）繰り返し単位の配列からなる少なくとも１つの弾性ブロック（Ａ）であって、前記配列は、少なくとも１つのフッ素化モノマーに由来する繰り返し単位を含み、前記ブロック（Ａ）は、ＡＳＴＭ  Ｄ３４１８に従って測定されたときに２５℃未満のガラス転移温度を有する、少なくとも１つの弾性ブロック（Ａ）と、
（ｉｉ）繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含み、
前記ポリマー（Ｆ−ＴＰＥ）中における前記ブロック（Ｂ）の結晶性及びその重量分率は、ＡＳＴＭ  Ｄ３４１８に従って測定されたときに最大２０Ｊ／ｇの前記ポリマー（Ｆ−ＴＰＥ）の融解熱（ΔＨｆ）を呈するようなものであり、
前記ポリマー（Ｆ−ＴＰＥ）は、５〜３５重量％の量で存在する、少なくとも１つの熱可塑性エラストマー［ポリマー（Ｆ−ＴＰＥ）］と、任意選択的に、
−  最大２５重量％の量の少なくとも１つのメチルメタクリレートポリマー［ポリマー（Ｍ）］と
を含み、前記重量％は、ポリマー（Ｆ）、ポリマー（Ｆ−ＴＰＥ）及びポリマー（Ｍ）の重量の合計を基準とする、フルオロポリマー組成物。
【請求項２】
ポリマー（Ｆ−ＴＰＥ）は、
−  少なくとも１つの弾性ブロック（Ａ）であって、
（１）繰り返し単位の配列からなるフッ化ビニリデン（ＶＤＦ）系弾性ブロック（ＡＶＤＦ）であって、前記配列は、ＶＤＦに由来する繰り返し単位と、ＶＤＦと異なる少なくとも１つのフッ素化モノマーに由来する繰り返し単位とを含み、前記ＶＤＦと異なるフッ素化モノマーは、典型的には、
（ａ）テトラフルオロエチレン（ＴＦＥ）、ヘキサフルオロプロピレン（ＨＦＰ）などのＣ２〜Ｃ８ペルフルオロオレフィン、
（ｂ）フッ化ビニル、トリフルオロエチレン（ＴｒＦＥ）、ヘキサフルオロイソブチレン（ＨＦＩＢ）、式ＣＨ２＝ＣＨ−Ｒｆ１（式中、Ｒｆ１は、Ｃ１〜Ｃ６ペルフルオロアルキル基である）のペルフルオロアルキルエチレンなど、ＶＤＦと異なる水素含有Ｃ２〜Ｃ８フルオロオレフィン、
（ｃ）クロロトリフルオロエチレン（ＣＴＦＥ）などのＣ２〜Ｃ８クロロ及び／又は臭素含有フルオロオレフィン、
（ｄ）式ＣＦ２＝ＣＦＯＲｆ１（式中、Ｒｆ１は、ＣＦ３（ＰＭＶＥ）、Ｃ２Ｆ５又はＣ３Ｆ７などのＣ１〜Ｃ６ペルフルオロアルキル基である）のペルフルオロアルキルビニルエーテル（ＰＡＶＥ）、
（ｅ）特に式ＣＦ２＝ＣＦＯＣＦ２ＯＲｆ２（式中、Ｒｆ２は、Ｃ１〜Ｃ３ペルフルオロ（オキシ）アルキル基、例えば−ＣＦ２ＣＦ３、−ＣＦ２ＣＦ２−Ｏ−ＣＦ３及び−ＣＦ３である）のペルフルオロメトキシアルキルビニルエーテルを含む、式ＣＦ２＝ＣＦＯＸ０（式中、Ｘ０は、１つ又は２つ以上のエーテル性酸素原子を含むＣ１〜Ｃ１２ペルフルオロオキシアルキル基である）のペルフルオロオキシアルキルビニルエーテル、及び
（ｆ）式：
2020514510.tif 000015
（式中、Ｒｆ３、Ｒｆ４、Ｒｆ５及びＲｆ６のそれぞれは、互いに等しいか又は異なり、独立して、フッ素原子、任意選択的に１つ以上の酸素原子を含むＣ１〜Ｃ６ペルフルオロ（オキシ）アルキル基、例えば−ＣＦ３、−Ｃ２Ｆ５、−Ｃ３Ｆ７、−ＯＣＦ３又は−ＯＣＦ２ＣＦ２ＯＣＦ３である）
の（ペル）フルオロジオキソール
からなる群から選択される、フッ化ビニリデン（ＶＤＦ）系弾性ブロック（ＡＶＤＦ）と、
（２）繰り返し単位の配列からなるテトラフルオロエチレン（ＴＦＥ）系弾性ブロック（ＡＴＦＥ）であって、前記配列は、ＴＦＥに由来する繰り返し単位と、ＴＦＥと異なる少なくとも１つのフッ素化モノマーに由来する繰り返し単位とを含み、前記フッ素化モノマーは、典型的には、上記のクラス（ｂ）、（ｃ）、（ｄ）、（ｅ）のものからなる群から選択される、テトラフルオロエチレン（ＴＦＥ）系弾性ブロック（ＡＴＦＥ）と
からなる群から選択される少なくとも１つの弾性ブロック（Ａ）と、
−  繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含む、好ましくはそれらからなる組成物（Ｃ）。
【請求項３】
前記弾性ブロック（Ａ）は、ブロック（ＡＶＤＦ）の前記配列の繰り返し単位の総モルに対して、
−  ４５モル％〜８０モル％の、フッ化ビニリデン（ＶＤＦ）に由来する繰り返し単位、
−  ５モル％〜５０モル％の、ＶＤＦと異なる少なくとも１つのフッ素化モノマーに由来する繰り返し単位、
−  任意選択的に、最大１．０モル％の、式
ＲＡＲＢ＝ＣＲＣ−Ｔ−ＣＲＤ＝ＲＥＲＦ
（式中、ＲＡ、ＲＢ、ＲＣ、ＲＤ、ＲＥ及びＲＦは、互いに等しいか又は異なり、Ｈ、Ｆ、Ｃｌ、Ｃ１〜Ｃ５アルキル基及びＣ１〜Ｃ５（ペル）フルオロアルキル基からなる群から選択され、及びＴは、任意選択的に１つ若しくは２つ以上のエーテル性酸素原子を含む直鎖若しくは分岐鎖Ｃ１〜Ｃ１８アルキレン若しくはシクロアルキレン基又は（ペル）フルオロポリオキシアルキレン基である）
の少なくとも１つのビス−オレフィン（ＯＦ）に由来する繰り返し単位、及び
−  任意選択的に、最大３０モル％の、少なくとも１つの水素化モノマーに由来する繰り返し単位
を含む、好ましくはそれらからなる繰り返し単位の配列からなるブロック（ＡＶＤＦ）である、請求項２に記載の組成物（Ｃ）。
【請求項４】
前記ブロック（Ｂ）は、
−  フッ化ビニリデン、及び任意選択的に、ＶＤＦと異なる１つ又は２つ以上の追加のフッ素化モノマー、例えばＨＦＰ、ＴＦＥ又はＣＴＦＥ、及び任意選択的に、上記で詳述された水素化モノマー、例えば（メタ）アクリルモノマーに由来する繰り返し単位であって、ＶＤＦに由来する繰り返し単位の量は、ブロック（ＢＶＤＦ）の繰り返し単位の総モルを基準にして８５〜１００モル％である、繰り返し単位の配列からなるブロック（ＢＶＤＦ）、
−  テトラフルオロエチレン及び任意選択的にＴＦＥと異なる追加のペルフッ素化モノマーに由来する繰り返し単位であって、ＴＦＥに由来する繰り返し単位の量は、ブロック（Ｂ）の繰り返し単位の総モルを基準にして７５〜１００モル％である、繰り返し単位の配列からなるブロック（ＢＴＦＥ）、
−  場合により追加のモノマーとの組み合わせにおける、エチレンに由来する繰り返し単位と、ＣＴＦＥ及び／又はＴＦＥに由来する繰り返し単位との配列からなるブロック（ＢＥ／（Ｃ）ＴＦＥ）
からなる群から選択される、請求項１〜３のいずれか一項に記載の組成物（Ｃ）。
【請求項５】
ポリマー（Ｆ−ＴＰＥ）中におけるブロック（Ａ）とブロック（Ｂ）との間の重量比は、９５：５〜６５：３５、好ましくは９０：１０〜７０：３０である、請求項１〜４のいずれか一項に記載の組成物（Ｃ）。
【請求項６】
前記ポリマー（Ｆ−ＴＰＥ）中におけるブロック（Ｂ）の結晶性及びその重量分率は、ＡＳＴＭ  Ｄ３４１８に従って測定されたときに最大２０Ｊ／ｇ、好ましくは最大１８Ｊ／ｇ、より好ましくは最大１５Ｊ／ｇの前記ポリマー（Ｆ−ＴＰＥ）の融解熱を呈するようなものであり、他方では、ポリマー（Ｆ−ＴＰＥ）は、熱可塑特性と弾性特性とを組み合わせて特定の結晶性を有し、少なくとも２．５Ｊ／ｇ、好ましくは少なくとも３．０Ｊ／ｇの融解熱をもたらす、請求項１〜５のいずれか一項に記載の組成物（Ｃ）。
【請求項７】
前記ポリマー（Ｆ）は、
（ａ’）少なくとも８５モル％の、フッ化ビニリデン（ＶＤＦ）に由来する繰り返し単位と、
（ｂ’）任意選択により、０．１〜１５モル％、好ましくは０．１〜１２モル％、より好ましくは０．１〜１０モル％の、ＶＤＦと異なるフッ素化モノマーに由来する繰り返し単位と、
（ｃ’）任意選択により、０．１〜５モル％、好ましくは０．１〜３モル％、より好ましくは０．１〜１モル％の、１つ以上の水素化コモノマーに由来する繰り返し単位と
を含むポリマーであり、全ての上記の前記モル％は、前記ポリマー（Ｆ）の繰り返し単位の総モルを基準とする、請求項１〜６のいずれか一項に記載の組成物（Ｃ）。
【請求項８】
前記ポリマー（Ｆ）は、
（ａ’）少なくとも８５モル％の、フッ化ビニリデン（ＶＤＦ）に由来する繰り返し単位と、
（ｂ’）任意選択により、０．１〜１５モル％、好ましくは０．１〜１２モル％、より好ましくは０．１〜１０モル％の、ＶＤＦと異なるフッ素化モノマーであって、好ましくは、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、ペルフルオロメチルビニルエーテル（ＭＶＥ）、トリフルオロエチレン（ＴｒＦＥ）及びそれらからの混合物からなる群において選択されるフッ素化モノマーと
から本質的になるポリマーであり、全ての上記の前記モル％は、前記ポリマー（Ｆ）の繰り返し単位の総モルを基準とする、請求項７に記載の組成物（Ｃ）。
【請求項９】
ポリマー（Ｍ）は、メチルメタクリレートのホモポリマー並びにメチルメタクリレート及びＣ１〜Ｃ６アルキルアクリレートのコポリマーから選択され、前記コポリマーのメチルメタクリレート含有量は、少なくとも約５５重量％であり、好ましくは少なくとも約６０重量％である、請求項１〜８のいずれか一項に記載の組成物（Ｃ）。それは、一般に、ポリマー（Ｍ）の総重量に対して約９０重量％を超えず、多くの場合、それは、８０重量％を超えない。
【請求項１０】
いかなるポリマー（Ｍ）も含まず、且つ
−  ６５〜９５重量％、好ましくは６７〜９３重量％、より好ましくは７０〜９０重量％のポリマー（Ｆ−ＴＰＥ）、及び
−  ５〜３５重量％、好ましくは７〜３３重量％、より好ましくは１０〜３０重量％のポリマー（Ｆ）
を含み、重量％は、ポリマー（Ｆ−ＴＰＥ）及びポリマー（Ｆ）の総重量に対して定義される、請求項１〜９のいずれか一項に記載の組成物（Ｃ）。
【請求項１１】
ポリマー（Ｍ）を含み、ポリマー（Ｆ）、ポリマー（Ｆ−ＴＰＥ）及びポリマー（Ｍ）の総重量に対して、
−  ５５〜９０重量％、好ましくは６０〜８５重量％のポリマー（Ｆ−ＴＰＥ）、
−  ７〜３０重量％、好ましくは１０〜２７重量％のポリマー（Ｆ）、及び
−  ３〜２０重量％、好ましくは５〜１８重量％のポリマー（Ｍ）
を含む、請求項１〜９のいずれか一項に記載の組成物（Ｃ）。
【請求項１２】
請求項１〜１１のいずれか一項に記載のフルオロポリマー組成物から作製された少なくとも１つの部品を含む携帯用電子機器。
【請求項１３】
携帯電話、パーソナルデジタルアシスタント、ラップトップコンピュータ、タブレットコンピュータ、ラジオ、カメラ及びカメラ付属品、腕時計、計算機、音楽プレーヤー、全地球測位システム受信機、携帯ゲーム機、ハードドライブ並びに他の電子記憶機器からなる群から選択される、請求項１２に記載の携帯用電子機器。
【請求項１４】
携帯用電子機器ハウジングは、携帯電話ハウジング、タブレットハウジング、ラップトップコンピュータハウジング及びタブレットコンピュータハウジングからなる群から選択される、請求項１３に記載の携帯用電子機器。
【請求項１５】
携帯用電子機器の部品を製造するための方法であって、請求項１〜１１のいずれか一項に記載の組成物（Ｃ）を成型して前記部品を提供することを含む方法。
【請求項１６】
携帯用電子機器を製造するための方法であって、
ａ．構成要素として少なくとも回路基板、スクリーン及びバッテリーを提供する工程と、
ｂ．請求項１〜１１のいずれか一項に記載のポリマー組成物（Ｃ）から少なくとも１つの部品を成型する工程と、
ｃ．前記構成要素の少なくとも１つを前記部品と組み立てるか又は前記構成要素の少なくとも１つを前記部品上に取り付ける工程と
を含む方法。
【発明の詳細な説明】
【技術分野】
【０００１】
本出願は、２０１７年３月１４日に出願された米国仮特許出願第６２／４７１１２７号に対する優先権を主張し、この出願の全内容は、あらゆる目的のために参照により本明細書に援用される。
【０００２】
本発明は、改善された耐衝撃性及び顕著な可燃性挙動を有するフルオロポリマー組成物、それを作製する方法並びにそれを用いて形状化部品を製造する方法及び前記部品を用いて携帯用電子機器を製造する方法に関する。
【背景技術】
【０００３】
今日、携帯用電子機器、例えば携帯電話、パーソナルデジタルアシスタント（ＰＤＡ）、ラップトップコンピュータ、ＭＰ３プレーヤーなどは、世界中で広く使用されている。携帯用電子機器は、両方とも機器及びネットワークシステムの開発にため、更なる携帯性及び利便性のために一層小さく且つ軽量になりつつある一方、同時に、より進んだ機能及びサービスを行うことが一層可能になりつつある。
【０００４】
便宜上、これらの機器は、小さく且つ軽量であることが多くの場合に望ましいが、それらは、通常の取扱い及び稀に起こる落下で損傷されないように一定の構造強度を有することがなお必要である。従って、通常、このような機器に組み込まれるのは、構造部品であり、その主要な機能は、機器に強度、及び／又は剛性、及び／又は耐衝撃性を与え、且つまた場合により構成要素間の電気絶縁／電気遮蔽を保証し、好適な難燃性能を有して、厳しい適用基準及び規制上の要件を遵守しながら、機器の様々な内部構成要素及び／又は携帯用電子機器ケース（外側ハウジング）の一部又は全てのための取付け場所を与えることである。従って、このような機器のプラスチック部品は、様々な複雑な形状に加工しやすく、優れた耐衝撃性を含む頻繁な使用の厳しい条件に耐えることができ、一般に電気絶縁能力を有し、且つ上述の性能プロファイルを妨げずに課題となる難燃性能を満たすことができる材料から作製される。
【０００５】
携帯用電子部品に使用されるプラスチック材料に対する更なる要件は、これらの携帯用電子機器ハウジングと多くの場合に接触する着色剤に耐性があることである。典型的な着色剤としては、化粧品（口紅、リップグロス、リップライナー、リッププランパー、リップクリーム、ファンデーション、パウダー、頬紅など）、人工又は天然彩色剤（ソフトドリンク、コーヒー、赤ワイン、マスタード、ケチャップ及びトマトソースに見られるものなど）、染料及び顔料（携帯用電子機器ハウジングの製造に使用される染色された繊維製品及び皮革に見られるものなど）が挙げられる。これらの着色剤と接触すると、携帯用電子機器ハウジングは、容易に着色される。従って、特に同じものが明るく彩色される場合又は白色若しくは透明色の色合いの場合、前記携帯用機器の美的外観を維持するための耐着色特性が高く評価される。
【０００６】
全ての上記要件を満たす、即ち電源システムに接続して付与した際に随時、構造的支持（引張り強度）、更に取り付け／組立を可能にする特定の柔軟性（破断伸び）を保証するのに十分な機械的性能を有し、衝撃及び侵食性化学物質に耐えることができ、色彩性と耐着色性とを有し、且つ厳しい耐引火性必要条件の遵守を保証するポリマー組成物を提供することがこの分野では継続的な課題であり、様々なプラスチックに基づく解決策が既に試されている一方、未解決の課題に対処するように依然として継続的な改善が求められている。
【０００７】
この枠組み内において、国際公開第２０１７／０２１２０８号パンフレット（ＳＯＬＶＡＹ  ＳＰＥＣＩＡＬＴＹ  ＰＯＬＹＭＥＲＳ  ＩＴ）（２０１７年２月９日公開）は、少なくとも１つの少なくとも１つのフッ化ビニリデンポリマー及び少なくとも１つのアクリルエラストマーを含むフルオロポリマー組成物から作製された少なくとも１つの部品を含み、著しく改善された耐衝撃性を有しながら、色彩性、射出成型部品での表面仕上げ、許容される耐着色性及び満足のいく機械的性能を含むＶＤＦポリマーの他の有利な性質を維持する携帯用電子機器について開示している。
【発明の概要】
【０００８】
この枠組み内において、本発明は、フッ素化ポリマーをベースとする特定の組成物の使用に基づく解決策を提供することを目的とする。
【０００９】
より具体的には、本発明は、第１の態様において、フルオロポリマー組成物［組成物（Ｃ）］であって、
−  少なくとも１つの熱可塑性フルオロポリマー［ポリマー（Ｆ）］であって、ＡＳＴＭ  Ｄ３４１８に従って測定されたときに少なくとも２５Ｊ／ｇのポリマー（Ｆ−ＴＰＥ）の融解熱（ΔＨｆ）を有し、５０〜９５重量％の量で存在する少なくとも１つの熱可塑性フルオロポリマー［ポリマー（Ｆ）］と、
−  少なくとも１つの熱可塑性エラストマー［ポリマー（Ｆ−ＴＰＥ）］であって、
（ｉ）繰り返し単位の配列からなる少なくとも１つの弾性ブロック（Ａ）であって、前記配列は、少なくとも１つのフッ素化モノマーに由来する繰り返し単位を含み、前記ブロック（Ａ）は、ＡＳＴＭ  Ｄ３４１８に従って測定されたときに２５℃未満のガラス転移温度を有する、少なくとも１つの弾性ブロック（Ａ）と、
（ｉｉ）繰り返し単位の配列からなる少なくとも１つの熱可塑性ブロック（Ｂ）であって、前記配列は、少なくとも１つのフッ素化モノマーに由来する繰り返し単位を含む、少なくとも１つの熱可塑性ブロック（Ｂ）と
を含み、
ポリマー（Ｆ−ＴＰＥ）中における前記ブロック（Ｂ）の結晶性及びその重量分率は、ＡＳＴＭ  Ｄ３４１８に従って測定されたときにときに最大２０Ｊ／ｇのポリマー（Ｆ−ＴＰＥ）の融解熱（ΔＨｆ）を呈するようなものであり、
前記ポリマー（Ｆ−ＴＰＥ）は、５〜３５重量％の量で存在する、少なくとも１つの熱可塑性エラストマー［ポリマー（Ｆ−ＴＰＥ）］と、任意選択的に、
−  最大２５重量％の量の少なくとも１つのメチルメタクリレートポリマー［ポリマー（Ｍ）］と
を含み、重量％は、ポリマー（Ｆ）、ポリマー（Ｆ−ＴＰＥ）及びポリマー（Ｍ）の重量の合計を基準とする、フルオロポリマー組成物［組成物（Ｃ）］に関する。
【００１０】
本発明の更なる目的は、携帯用電子機器の部品を製造する方法であって、前記組成物（Ｃ）を成型して前記部品を提供することを含む方法である。
【００１１】
本発明の更に別の目的は、携帯用電子機器の製造であって、前記方法は、
ａ．構成要素として少なくとも回路基板、スクリーン及びバッテリーを提供する工程と、
ｂ．上記で詳述されたようなポリマー組成物（Ｃ）から作製される少なくとも１つの部品を提供する工程と、
ｃ．前記構成要素の少なくとも１つを前記部品と組み立てるか又は前記構成要素の少なくとも１つを前記部品上に取り付ける工程と
を含む製造である。
【００１２】
本出願人は、驚くべきことに、上で詳述されたとおり、硬質フッ化ビニリデンポリマーマトリックスに上述した量のポリマー（Ｆ−ＴＰＥ）を組み込むことにより、組成物（Ｃ）が特に有利な性質の組み合わせをもたらし、携帯用電子機器の部品製造に特に適するものとなることを発見した。より具体的には、組成物（Ｃ）は、良好な機械的特性を有し、且つ同時に優れた可燃性を維持しながら、顕著な耐衝撃性及び優れた耐着色性を有する。
【発明を実施するための形態】
【００１３】
ポリマー（Ｆ）
本発明の枠組み内において、表現「熱可塑性フルオロポリマー」及び「ポリマー（Ｆ）」は、フッ素化モノマーに由来する繰り返し単位を含むポリマーを意味するために使用される。特に、ポリマー（Ｆ）は、通常、フッ素原子を含むエチレン系不飽和モノマーに由来する繰り返し単位を含む重付加ポリマーの中から選択され、このエチレン系不飽和モノマーは、通常、
（ａ）テトラフルオロエチレン（ＴＦＥ）、ヘキサフルオロプロピレン（ＨＦＰ）、ペルフルオロイソブチレンなどのＣ２〜Ｃ８ペルフルオロオレフィン、
（ｂ）フッ化ビニリデン（ＶＤＦ）、フッ化ビニル（ＶＦ）、トリフルオロエチレン（ＴｒＦＥ）、ヘキサフルオロイソブチレン（ＨＦＩＢ）、式ＣＨ２＝ＣＨ−Ｒｆ１（式中、Ｒｆ１は、Ｃ１−Ｃ６ペルフルオロアルキル基である）のペルフルオロアルキルエチレンなどの水素含有Ｃ２〜Ｃ８フルオロオレフィン、
（ｃ）クロロトリフルオロエチレン（ＣＴＦＥ）などのＣ２〜Ｃ８クロロ及び／又は臭素含有フルオロオレフィン、
（ｄ）式ＣＦ２＝ＣＦＯＲｆ１（式中、Ｒｆ１は、ＣＦ３（ＰＭＶＥ）、Ｃ２Ｆ５又はＣ３Ｆ７などのＣ１〜Ｃ６ペルフルオロアルキル基である）のペルフルオロアルキルビニルエーテル（ＰＡＶＥ）、
（ｅ）特に式ＣＦ２＝ＣＦＯＣＦ２ＯＲｆ２（式中、Ｒｆ２は、Ｃ１〜Ｃ３ペルフルオロ（オキシ）アルキル基、例えば−ＣＦ２ＣＦ３、−ＣＦ２ＣＦ２−Ｏ−ＣＦ３及び−ＣＦ３である）のペルフルオロメトキシアルキルビニルエーテルを含む、式ＣＦ２＝ＣＦＯＸ０（式中、Ｘ０は、１つ又は２つ以上のエーテル性酸素原子を含むＣ１〜Ｃ１２ペルフルオロオキシアルキル基である）のペルフルオロオキシアルキルビニルエーテル、及び
（ｆ）式：
2020514510.tif 000002
（式中、Ｒｆ３、Ｒｆ４、Ｒｆ５及びＲｆ６のそれぞれは、互いに等しいか又は異なり、独立して、フッ素原子、任意選択的に１つ以上の酸素原子を含むＣ１〜Ｃ６ペルフルオロ（オキシ）アルキル基、例えば−ＣＦ３、−Ｃ２Ｆ５、−Ｃ３Ｆ７、−ＯＣＦ３又は−ＯＣＦ２ＣＦ２ＯＣＦ３である）
の（ペル）フルオロジオキソール
からなる群から選択される。
【００１４】
より容易な加工性及びコストの利点のため、本発明のポリマー（Ｆ）は、部分的フッ素化フルオロポリマーであることが好ましい。
【００１５】
本発明の目的に対して、用語「部分的フッ素化フルオロポリマー」は、
−  少なくとも１つのフッ素化モノマーに由来する繰り返し単位、及び
−  少なくとも１個の水素原子を含む少なくとも１つのエチレン系不飽和モノマー（以下では水素含有モノマーとする）に由来する繰り返し単位
を含む任意のフルオロポリマーを表すことを意図する。
【００１６】
フッ素化モノマー及び水素含有モノマーは、同一のモノマーであり得るか、又は異なるモノマーであり得る。
【００１７】
部分的フッ素化フルオロポリマーは、有利には、部分的フッ素化フルオロポリマーの繰り返し単位の総数に対して１モル％超、好ましくは５モル％超、より好ましくは１０モル％超の、水素含有モノマーに由来する繰り返し単位を含む。
【００１８】
部分的フッ素化フルオロポリマーは、有利には、部分的フッ素化フルオロポリマーの繰り返し単位の総数に対して２５モル％超、好ましくは３０モル％超、より好ましくは４０モル％超の、フッ素化モノマーに由来する繰り返し単位を含む。
【００１９】
フッ素化モノマーが例えばフッ化ビニリデン、トリフルオロエチレン、フッ化ビニルなどの水素含有フッ素化モノマーである場合、部分的フッ素化フルオロポリマーは、前記水素含有フッ素化モノマーに由来する繰り返し単位を含むホモポリマー、又は前記水素含有フッ素化モノマーと、フッ素原子を含まないか若しくはフッ素化されているいずれかであり得る少なくとも１つの他のモノマーとに由来する繰り返し単位を含むコポリマーのいずれかであり得る。
【００２０】
より好ましくは、ポリマー（Ｆ）は、
（Ａ−１）（ａ１−１）テトラフルオロエチレン及びクロロトリフルオロエチレンから選択される少なくとも１つのペル（ハロ）フルオロモノマーに由来する繰り返し単位と、（ａ１−２）エチレン、プロピレン及びイソブチレン（好ましくはエチレン）からなる群から選択される少なくとも１つのフッ素非含有水素化モノマーに由来する繰り返し単位とを、通常、３０：７０〜７０：３０のペル（ハロ）フルオロモノマー／水素化コモノマーのモル比で含み、任意選択的に、ペル（ハロ）フルオロモノマー／水素化コモノマーの総量を基準にして０．１〜３０モル％の量で１つ以上のコモノマーを含有するコポリマー、
（Ａ−２）フッ化ビニリデン（ＶＤＦ）ポリマー
から選択される。
【００２１】
ポリマー（Ｆ）は、フッ化ビニリデンポリマーであることが好ましい。
【００２２】
表現「フッ化ビニリデンポリマー」は、本発明の枠組み内において、本質的に繰り返し単位から作製され、前記繰り返し単位の５０モル％超がフッ化ビニリデン（ＶＤＦ）に由来する、ポリマーを意味するために使用される。
【００２３】
フッ化ビニリデンポリマー［ポリマー（ＶＤＦ）］は、
（ａ’）少なくとも６０モル％、好ましくは少なくとも７５モル％、より好ましくは８５モル％の、フッ化ビニリデン（ＶＤＦ）に由来する繰り返し単位と、
（ｂ’）任意選択により、０．１〜１５モル％、好ましくは０．１〜１２モル％、より好ましくは０．１〜１０モル％の、ＶＤＦと異なるフッ素化モノマーに由来する繰り返し単位と、
（ｃ’）任意選択により、０．１〜５モル％、好ましくは０．１〜３モル％、より好ましくは０．１〜１モル％の、１つ以上の水素化コモノマーに由来する繰り返し単位と
を含むポリマーであることが好ましく、全ての前述のモル％は、［ポリマー（ＶＤＦ）］の繰り返し単位の総モルを基準とする。
【００２４】
前記フッ素化モノマーは、有利には、フッ化ビニル（ＶＦ１）、トリフルオロエチレン（ＶＦ３）、クロロトリフルオロエチレン（ＣＴＦＥ）、１，２−ジフルオロエチレン、テトラフルオロエチレン（ＴＦＥ）、ヘキサフルオロプロピレン（ＨＦＰ）、ペルフルオロ（メチル）ビニルエーテル（ＰＭＶＥ）、ペルフルオロ（エチル）ビニルエーテル（ＰＥＶＥ）及びペルフルオロ（プロピル）ビニルエーテル（ＰＰＶＥ）などのパーフルオロ（アルキル）ビニルエーテル、ペルフルオロ（１，３−ジオキソール）、ペルフルオロ（２，２−ジメチル−１，３−ジオキソール）（ＰＤＤ）からなる群から選択される。好ましくは、可能な更なるフッ素化モノマーは、クロロトリフルオロエチレン（ＣＴＦＥ）、ヘキサフルオロプロペン（ＨＦＰ）、トリフルオロエチレン（ＶＦ３）及びテトラフルオロエチレン（ＴＦＥ）から選択される。
【００２５】
前記水素化コモノマーの選択は、特に限定されず、α−オレフィン、（メタ）アクリルモノマー、ビニルエーテルモノマー、スチレン系モノマーを使用することができ、それにもかかわらず、耐化学薬品性を最適化するために、ポリマー（Ｆ）が、前記水素化コモノマーに由来する繰り返し単位を本質的に含まない実施形態が好ましい。
【００２６】
従って、フッ化ビニリデンポリマー［ポリマー（ＶＤＦ）］は、
（ａ’）少なくとも６０モル％、好ましくは少なくとも７５モル％、より好ましくは８５モル％の、フッ化ビニリデン（ＶＤＦ）に由来する繰り返し単位と、
（ｂ’）任意選択により、０．１〜１５モル％、好ましくは０．１〜１２モル％、より好ましくは０．１〜１０モル％の、ＶＤＦと異なるフッ素化モノマーであって、好ましくは、フッ化ビニル（ＶＦ１）、クロロトリフルオロエチレン（ＣＴＦＥ）、ヘキサフルオロプロペン（ＨＦＰ）、テトラフルオロエチレン（ＴＦＥ）、ペルフルオロメチルビニルエーテル（ＭＶＥ）、トリフルオロエチレン（ＴｒＦＥ）及びそれらからの混合物からなる群において選択されるフッ素化モノマーと
から本質的になるポリマーであることがより好ましく、全ての前述のモル％は、［ポリマー（ＶＤＦ）］の繰り返し単位の総モルを基準する。
【００２７】
これらの構成要素がポリマー（Ｆ）の挙動及び性質を実質的に改変することなく、前記繰り返し単位に加えて、欠如、末端鎖、不純物、鎖の逆位又は分岐などがポリマー（ＶＤＦ）に更に存在し得る。
【００２８】
本発明で有用なポリマー（ＶＤＦ）の非限定的な例としては、ＶＤＦのホモポリマー、ＶＤＦ／ＴＦＥコポリマー、ＶＤＦ／ＴＦＥ／ＨＦＰコポリマー、ＶＤＦ／ＴＦＥ／ＣＴＦＥコポリマー、ＶＤＦ／ＴＦＥ／ＴｒＦＥコポリマー、ＶＤＦ／ＣＴＦＥコポリマー、ＶＤＦ／ＨＦＰコポリマー、ＶＤＦ／ＴＦＥ／ＨＦＰ／ＣＴＦＥコポリマーなどから作製されるものを特に挙げることができる。
【００２９】
ＶＤＦホモポリマーは、組成物（Ｃ）におけるポリマー（Ｆ）として使用するのに特に有利である。
【００３０】
ポリマー（ＶＤＦ）のメルトインデックスは、有利には、２．１６ｋｇのピストン荷重下において２３０℃で実施され、ＡＳＴＭ試験番号１２３８に従って測定されたときに少なくとも０．０１、好ましくは少なくとも０．０５、より好ましくは少なくとも０．１ｇ／１０分、有利には５０未満、好ましくは３０未満、より好ましくは２０ｇ／１０分未満である。
【００３１】
ポリマー（ＶＤＦ）のメルトインデックスは、有利には、５ｋｇのピストン荷重下において２３０℃で実施され、ＡＳＴＭ試験番号１２３８に従って測定されたときに少なくとも１、好ましくは少なくとも２、より好ましくは少なくとも５ｇ／１０分、有利には７０未満、好ましくは５０未満、より好ましくは４０ｇ／１０分未満である。
【００３２】
上で引用した範囲のメルトインデックスは、特に組成物（Ｃ）の良好な加工性を保証するのに効果的である。
【００３３】
ポリマー（ＶＤＦ）は、有利には、ＡＳＴＭ  Ｄ３４１８に従って１０℃／分の加熱速度でＤＳＣによって測定されたとき、有利には少なくとも１２０℃、好ましくは少なくとも１２５℃、より好ましくは少なくとも１３０℃、最大１９０℃、好ましくは最大１８５℃、より好ましくは最大１８０℃の融点（Ｔｍ２）を有する。
【００３４】
フッ素化熱可塑性エラストマー［ポリマー（Ｆ−ＴＰＥ）］
本発明の目的に関して、用語「弾性の」は、本明細書において、「ブロック（Ａ）」と組み合わせて使用される場合、単独で取り出した際に実質的に非晶質である、即ちＡＳＴＭ  Ｄ３４１８に従って測定されたときに２．０Ｊ／ｇ未満、好ましくは１．５Ｊ／ｇ未満、より好ましくは１．０Ｊ／ｇ未満の融解熱を有するポリマー鎖セグメントを意味することを意図する。
【００３５】
本発明の目的に関して、用語「熱可塑性」は、本明細書において、「ブロック（Ｂ）」と組み合わせて使用される場合、単独で取り出した際に半結晶性であり、ＡＳＴＭ  Ｄ３４１８に従って測定されたときに１０．０Ｊ／ｇを超える関連融解熱を有する、検出可能な融点を有するポリマー鎖セグメントを意味することを意図する。
【００３６】
本発明の組成物（Ｃ）のフッ素化熱可塑性エラストマーは、有利には、ブロックコポリマーであり、前記ブロックコポリマーは、典型的には、少なくとも１つのブロック（Ｂ）と交互に変えられた少なくとも１つのブロック（Ａ）を含む構造を有し、即ち、前記フッ素化熱可塑性エラストマーは、典型的には、タイプ（Ｂ）−（Ａ）−（Ｂ）の１つ以上の繰り返し単位を含み、好ましくはそれらからなる。一般に、ポリマー（Ｆ−ＴＰＥ）は、タイプ（Ｂ）−（Ａ）−（Ｂ）、即ち両方がサイドブロック（Ｂ）と接続した２つの末端を有する中央ブロック（Ａ）を含む構造を有する。
【００３７】
ブロック（Ａ）は、多くの場合、代替的にソフトブロック（Ａ）と呼ばれ、ブロック（Ｂ）は、多くの場合、代替的にハードブロック（Ｂ）と呼ばれる。
【００３８】
用語「フッ素化モノマー」は、本明細書において、少なくとも１つのフッ素原子を含むエチレン系不飽和モノマーを意味することを意図する。
【００３９】
フッ素化モノマーは、１個以上の他のハロゲン原子（Ｃｌ、Ｂｒ、Ｉ）を更に含み得る。
【００４０】
ブロック（Ａ）及び（Ｂ）のいずれも、少なくとも１つの水素化モノマーに由来する繰り返し単位を更に含み得、ここで、用語「水素化モノマー」は、少なくとも１つの水素原子を含み、フッ素原子を含まないエチレン系不飽和モノマーを意味することを意図する。
【００４１】
弾性ブロック（Ａ）は、式：
ＲＡＲＢ＝ＣＲＣ−Ｔ−ＣＲＤ＝ＲＥＲＦ
（式中、ＲＡ、ＲＢ、ＲＣ、ＲＤ、ＲＥ及びＲＦは、互いに等しいか又は異なり、Ｈ、Ｆ、Ｃｌ、Ｃ１〜Ｃ５アルキル基及びＣ１〜Ｃ５（ペル）フルオロアルキル基からなる群から選択され、及びＴは、任意選択的に、好ましくは少なくとも部分的にフッ素化された１つ又は２つ以上のエーテル性酸素原子、即ち（ペル）フルオロポリオキシアルキレン基を含む直鎖又は分岐鎖Ｃ１〜Ｃ１８アルキレン又はシクロアルキレン基である）
の少なくとも１つのビス−オレフィン［ビス−オレフィン（ＯＦ）］に由来する繰り返し単位を更に含み得る。
【００４２】
ビス−オレフィン（ＯＦ）は、好ましくは、式（ＯＦ−１）、（ＯＦ−２）及び（ＯＦ−３）：
2020514510.tif 000003
（式中、ｊは、２〜１０、好ましくは４〜８からなる整数であり、Ｒ１、Ｒ２、Ｒ３及びＲ４は、互いに等しいか又は異なり、Ｈ、Ｆ、Ｃ１〜Ｃ５アルキル基及びＣ１〜Ｃ５（ペル）フルオロアルキル基からなる群から選択される）
2020514510.tif 000004
（式中、Ａのそれぞれは互いに且つそれぞれの出現において等しいか又は異なり、独立して、Ｈ、Ｆ及びＣｌからなる群から選択され、Ｂのそれぞれは、互いに且つそれぞれの出現において等しいか又は異なり、独立して、Ｈ、Ｆ、Ｃｌ及びＯＲＢからなる群から選択され、ここで、ＲＢは、部分的に、実質的に又は完全にフッ素化又は塩素化され得る分岐鎖又は直鎖アルキル基であり、Ｅは、エーテル結合と共に挿入され得る、任意選択的にフッ素化された、２〜１０個の炭素原子を有する二価の基であり、好ましくは、Ｅは、−（ＣＦ２）ｍ基であり、ここで、ｍは、３〜５からなる整数であり、好ましい（ＯＦ−２）タイプのビス−オレフィンは、Ｆ２Ｃ＝ＣＦ−Ｏ−（ＣＦ２）５−Ｏ−ＣＦ＝ＣＦ２である）
2020514510.tif 000005
（式中、Ｅ、Ａ及びＢは、上記と同じ意味を有し、Ｒ５、Ｒ６及びＲ７は、互いに等しいか又は異なり、Ｈ、Ｆ、Ｃ１〜Ｃ５アルキル基及びＣ１〜Ｃ５（ペル）フルオロアルキル基からなる群から選択される）
の任意のものからなる群から選択される。
【００４３】
ブロック（Ａ）が、少なくとも１つのビス−オレフィン（ＯＦ）に由来する繰り返し単位を更に含む繰り返し単位配列からなる場合、前記配列は、典型的には、ブロック（Ａ）の繰り返し単位の総モルを基準にして０．０１モル％〜１．０モル％、好ましくは０．０３モル％〜０．５モル％、より好ましくは０．０５モル％〜０．２モル％の量の、前記少なくとも１つのビス−オレフィン（ＯＦ）に由来する繰り返し単位を含む。
【００４４】
ポリマー（Ｆ−ＴＰＥ）は、典型的には、
−  少なくとも１つの弾性ブロック（Ａ）であって、
（１）繰り返し単位の配列からなるフッ化ビニリデン（ＶＤＦ）系弾性ブロック（ＡＶＤＦ）であって、前記配列は、ＶＤＦに由来する繰り返し単位と、ＶＤＦと異なる少なくとも１つのフッ素化モノマーに由来する繰り返し単位とを含み、前記ＶＤＦと異なるフッ素化モノマーは、典型的には、
（ａ）テトラフルオロエチレン（ＴＦＥ）、ヘキサフルオロプロピレン（ＨＦＰ）などのＣ２〜Ｃ８ペルフルオロオレフィン、
（ｂ）フッ化ビニル、トリフルオロエチレン（ＴｒＦＥ）、ヘキサフルオロイソブチレン（ＨＦＩＢ）、式ＣＨ２＝ＣＨ−Ｒｆ１（式中、Ｒｆ１は、Ｃ１〜Ｃ６ペルフルオロアルキル基である）のペルフルオロアルキルエチレンなど、ＶＤＦと異なる水素含有Ｃ２〜Ｃ８フルオロオレフィン、
（ｃ）クロロトリフルオロエチレン（ＣＴＦＥ）などのＣ２〜Ｃ８クロロ及び／又は臭素含有フルオロオレフィン、
（ｄ）式ＣＦ２＝ＣＦＯＲｆ１（式中、Ｒｆ１は、ＣＦ３（ＰＭＶＥ）、Ｃ２Ｆ５又はＣ３Ｆ７などのＣ１〜Ｃ６ペルフルオロアルキル基である）のペルフルオロアルキルビニルエーテル（ＰＡＶＥ）、
（ｅ）特に式ＣＦ２＝ＣＦＯＣＦ２ＯＲｆ２（式中、Ｒｆ２は、Ｃ１〜Ｃ３ペルフルオロ（オキシ）アルキル基、例えば−ＣＦ２ＣＦ３、−ＣＦ２ＣＦ２−Ｏ−ＣＦ３及び−ＣＦ３である）のペルフルオロメトキシアルキルビニルエーテルを含む、式ＣＦ２＝ＣＦＯＸ０（式中、Ｘ０は、１つ又は２つ以上のエーテル性酸素原子を含むＣ１〜Ｃ１２ペルフルオロオキシアルキル基である）のペルフルオロオキシアルキルビニルエーテル、及び
（ｆ）式：
2020514510.tif 000006
（式中、Ｒｆ３、Ｒｆ４、Ｒｆ５及びＲｆ６のそれぞれは、互いに等しいか又は異なり、独立して、フッ素原子、任意選択的に１つ以上の酸素原子を含むＣ１〜Ｃ６ペルフルオロ（オキシ）アルキル基、例えば−ＣＦ３、−Ｃ２Ｆ５、−Ｃ３Ｆ７、−ＯＣＦ３又は−ＯＣＦ２ＣＦ２ＯＣＦ３である）
の（ペル）フルオロジオキソール
からなる群から選択される、フッ化ビニリデン（ＶＤＦ）系弾性ブロックと、
（２）繰り返し単位の配列からなるテトラフルオロエチレン（ＴＦＥ）系弾性ブロック（ＡＴＦＥ）であって、前記配列は、ＴＦＥに由来する繰り返し単位と、ＴＦＥと異なる少なくとも１つのフッ素化モノマーに由来する繰り返し単位とを含み、前記フッ素化モノマーは、典型的には、上記のクラス（ｂ）、（ｃ）、（ｄ）、（ｅ）のものからなる群から選択される、テトラフルオロエチレン（ＴＦＥ）系弾性ブロックと
からなる群から選択される少なくとも１つの弾性ブロック（Ａ）と、
−  繰り返しの配列からなる少なくとも１つの熱可塑性ブロック（Ｂ）であって、前記配列は、少なくとも１つのフッ素化モノマーに由来する繰り返し単位を含む、熱可塑性ブロック（Ｂ）と
を含み、好ましくはそれらからなる。
【００４５】
ブロック（ＡＶＤＦ）及び（ＡＴＦＥ）のいずれかは、少なくとも１つの水素化モノマーに由来する繰り返し単位を更に含み得、これらは、エチレン、プロピレン又はイソブチレンなどのＣ２〜Ｃ８非フッ素化オレフィンからなる群から選択され得、上記で詳述されたとおりの少なくとも１つのビス−オレフィン（ＯＦ）に由来する繰り返し単位を更に含み得る。
【００４６】
弾性ブロック（Ａ）は、上記で詳述されたとおりのブロック（ＡＶＤＦ）であることが好ましく、前記ブロック（ＡＶＤＦ）は、典型的には、ブロック（ＡＶＤＦ）の配列の繰り返し単位の総モルに対して、
−  ４５モル％〜８０モル％の、フッ化ビニリデン（ＶＤＦ）に由来する繰り返し単位、
−  ５モル％〜５０モル％の、ＶＤＦと異なる少なくとも１つのフッ素化モノマーに由来する繰り返し単位、
−  任意選択的に、最大１．０モル％の、上記で詳述された少なくとも１つのビス−オレフィン（ＯＦ）に由来する繰り返し単位、及び
−  任意選択的に、最大３０モル％の、少なくとも１つの水素化モノマーに由来する繰り返し単位
を含む、好ましくはそれらからなる繰り返し単位の配列からなる。
【００４７】
ブロック（Ｂ）は、繰り返し単位の配列からなり得、前記配列は、
−  好ましくは、
（ａ）テトラフルオロエチレン（ＴＦＥ）、ヘキサフルオロプロピレン（ＨＦＰ）などのＣ２〜Ｃ８ペルフルオロオレフィン、
（ｂ）フッ化ビニリデン（ＶＤＦ）、フッ化ビニル、トリフルオロエチレン（ＴｒＦＥ）、ヘキサフルオロイソブチレン（ＨＦＩＢ）、式ＣＨ２＝ＣＨ−Ｒｆ１（式中、Ｒｆ１は、Ｃ１〜Ｃ６ペルフルオロアルキル基である）のペルフルオロアルキルエチレンなどの水素含有Ｃ２〜Ｃ８フルオロオレフィン、
（ｃ）クロロトリフルオロエチレン（ＣＴＦＥ）などのＣ２〜Ｃ８クロロ及び／又は臭素含有フルオロオレフィン、
（ｄ）式ＣＦ２＝ＣＦＯＲｆ１（式中、Ｒｆ１は、ＣＦ３（ＰＭＶＥ）、Ｃ２Ｆ５又はＣ３Ｆ７などのＣ１〜Ｃ６ペルフルオロアルキル基である）のペルフルオロアルキルビニルエーテル（ＰＡＶＥ）、
（ｅ）特に、式ＣＦ２＝ＣＦＯＣＦ２ＯＲｆ２（式中、Ｒｆ２は、Ｃ１〜Ｃ３ペルフルオロ（オキシ）アルキル基、例えば−ＣＦ２ＣＦ３、−ＣＦ２ＣＦ２−Ｏ−ＣＦ３及び−ＣＦ３である）のペルフルオロメトキシアルキルビニルエーテルを含む、式ＣＦ２＝ＣＦＯＸ０（式中、Ｘ０は、１つ又は２つ以上のエーテル性酸素原子を含むＣ１〜Ｃ１２ペルフルオロオキシアルキル基である）のペルフルオロオキシアルキルビニルエーテル、及び
（ｆ）式：
2020514510.tif 000007
（式中、Ｒｆ３、Ｒｆ４、Ｒｆ５及びＲｆ６のそれぞれは、互いに等しいか又は異なり、独立して、フッ素原子、任意選択的に１つ以上の酸素原子を含むＣ１〜Ｃ６ペルフルオロ（オキシ）アルキル基、例えば−ＣＦ３、−Ｃ２Ｆ５、−Ｃ３Ｆ７、−ＯＣＦ３又は−ＯＣＦ２ＣＦ２ＯＣＦ３である）
の（ペル）フルオロジオキソール
からなる群から選択される、１つ又は２つ以上のフルオロモノマーに由来する繰り返し単位と、
−  任意選択的に、特にエチレン、プロピレン、（メタ）アクリルモノマー、スチレンモノマーを含む、上記で詳述されたとおりの２つ以上の水素化モノマーに由来する繰り返し単位と
を含む。
【００４８】
より具体的には、ブロック（Ｂ）は、
−  フッ化ビニリデン、及び任意選択的に、ＶＤＦと異なる１つ又は２つ以上の追加のフッ素化モノマー、例えばＨＦＰ、ＴＦＥ又はＣＴＦＥ、及び任意選択的に、上記で詳述された水素化モノマー、例えば（メタ）アクリルモノマーに由来する繰り返し単位であって、ＶＤＦに由来する繰り返し単位の量は、ブロック（ＢＶＤＦ）の繰り返し単位の総モルを基準にして８５〜１００モル％である、繰り返し単位の配列からなるブロック（ＢＶＤＦ）、
−  テトラフルオロエチレン及び任意選択的にＴＦＥと異なる追加のペルフッ素化モノマーに由来する繰り返し単位であって、ＴＦＥに由来する繰り返し単位の量は、ブロック（Ｂ）の繰り返し単位の総モルを基準にして７５〜１００モル％である、繰り返し単位の配列からなるブロック（ＢＴＦＥ）、
−  場合により追加のモノマーとの組み合わせにおける、エチレンに由来する繰り返し単位と、ＣＴＦＥ及び／又はＴＦＥに由来する繰り返し単位との配列からなるブロック（ＢＥ／（Ｃ）ＴＦＥ）
からなる群から選択され得る。
【００４９】
フッ素化熱可塑性エラストマー中におけるブロック（Ａ）とブロック（Ｂ）との間の重量比は、典型的には、９５：５〜１０：９０である。
【００５０】
特定の好ましい実施形態に従うと、ポリマー（Ｆ−ＴＰＥ）は、多量のブロック（Ａ）を含む。これらの実施形態に従うと、本発明の方法で使用されるポリマー（Ｆ−ＴＰＥ）は、９５：５〜６５：３５、好ましくは９０：１０〜７０：３０の、ブロック（Ａ）とブロック（Ｂ）との間の重量比を特徴とする。
【００５１】
ポリマー（Ｆ−ＴＰＥ）中におけるブロック（Ｂ）の結晶性及びその重量分率は、ＡＳＴＭ  Ｄ３４１８に従って測定されたときに最大２０Ｊ／ｇ、好ましくは最大１８Ｊ／ｇ、より好ましくは最大１５Ｊ／ｇの、ポリマー（Ｆ−ＴＰＥ）の融解熱（ΔＨｆ）を呈するようなものであり、他方では、ポリマー（Ｆ−ＴＰＥ）は、熱可塑特性と弾性特性とを組み合わせて特定の結晶性を有し、少なくとも２．５Ｊ／ｇ、好ましくは少なくとも３．０Ｊ／ｇの融解熱をもたらす。
【００５２】
好ましいポリマー（Ｆ−ＴＰＥ）は、
−  上記で詳述されたとおりの少なくとも１つの弾性ブロック（ＡＶＤＦ）と、
−  上記で詳述されたとおりの少なくとも１つの熱可塑性ブロック（ＢＶＤＦ）と
を含み、ポリマー（Ｆ−ＴＰＥ）中における前記ブロック（Ｂ）の結晶性及びその重量分率は、ＡＳＴＭ  Ｄ３４１８に従って測定されたときに最大１５Ｊ／ｇのポリマー（Ｆ−ＴＰＥ）の融解熱を呈するようなものである。
【００５３】
ポリマー（Ｍ）
「メチルメタクリレートポリマー」又は「ポリマー（Ｍ）」という表現に関して、本明細書において、これらの用語は、メチルメタクリレートの含有量が多く、アルキル（メタ）アクリレート、アクリロニトリル、ブタジエン、スチレン及びイソプレンから選択される他のモノマーの含有量が少ない、メチルメタクリレートホモポリマー及びメチルメタクリレートコポリマーを意味するために使用される。
【００５４】
有利な結果は、メチルメタクリレートのホモポリマー及びメチルメタクリレートとＣ２〜Ｃ６アルキルアクリレートのコポリマーで得られる。優れた結果は、メチルメタクリレートのホモポリマー及びメチルメタクリレートと、例えばブチルアクリレートなどのＣ２〜Ｃ４アルキルアクリレートとのコポリマーで得られる。コポリマーのメチルメタクリレート含有量は、一般に、少なくとも約５５重量％、好ましくは少なくとも約６０重量％である。それは、一般に、ポリマー（Ｍ）の総重量に対して約９０重量％を超えず、多くの場合、それは、８０重量％を超えない。
【００５５】
有利には、ポリマー（Ｍ）は、ポリマー（Ｍ）の重量の０〜２０％、好ましくは５〜１５％のメチルアクリレート、エチルアクリレート及びブチルアクリレートの少なくとも１つを含むことができる。
【００５６】
ポリマー（Ｍ）は、官能基化され得、即ち例えば酸、酸塩化物、アルコール又は無水物官能基を含む。これらの官能基は、グラフト又は共重合によって導入することができる。有利には、これは、アクリル酸コモノマーによってもたらされる酸官能基である。２つの隣接するアクリル酸官能基は、水を失って無水物を形成することができる。官能基の割合は、任意の官能基を含む０〜１５重量％のポリマー（Ｍ）であり得る。
【００５７】
ポリマー（Ｍ）は、有利には、ＡＳＴＭ  Ｄ  ３４１８に従って測定されたときに少なくとも８０℃、好ましくは少なくとも８５℃、より好ましくは少なくとも１００℃のガラス転移温度を有する。
【００５８】
特定の好ましい実施形態によれば、ポリマー（Ｍ）は、ポリメチルメタクリレートホモポリマーである。
【００５９】
組成物（Ｃ）
組成物（Ｃ）中のポリマー（Ｆ−ＴＰＥ）の量は、通常、ポリマー（Ｆ）、ポリマー（Ｆ−ＴＰＥ）及びポリマー（Ｍ）の総重量に対して少なくとも７重量％であり、且つ／又は有利には最大３３重量％である。
【００６０】
組成物（Ｃ）中のポリマー（Ｆ）の量は、ポリマー（Ｆ）、ポリマー（Ｆ−ＴＰＥ）及びポリマー（Ｍ）の総重量に対して少なくとも５５重量％、且つ／又は最大９５重量％である。
【００６１】
説明したとおり、組成物（Ｃ）にポリマー（Ｍ）が存在することは、必須ではなく、即ち、その量は、０であり得るが、ポリマー（Ｍ）の量の上限は、通常、以下のとおりに定義される：組成物（Ｃ）中のポリマー（Ｍ）の量は、通常、ポリマー（Ｆ）、ポリマー（Ｆ−ＴＰＥ）及びポリマー（Ｍ）の総重量に対して最大２５重量％、好ましくは最大２０重量％、より好ましくは最大１５重量％である。
【００６２】
特定の実施形態に従うと、組成物（Ｃ）は、上記で詳述された任意のポリマー（Ｍ）を含まない。これらの実施形態に従うと、好ましい組成物（Ｃ）は、
−  ６５〜９５重量％、好ましくは６７〜９３重量％、より好ましくは７０〜９０重量％のポリマー（Ｆ−ＴＰＥ）、及び
−  ５〜３５重量％、好ましくは７〜３３重量％、より好ましくは１０〜３０重量％のポリマー（Ｆ）
を含み、重量％は、ポリマー（Ｆ−ＴＰＥ）及びポリマー（Ｆ）の総重量に対して定義される。
【００６３】
特定の他の実施形態に従うと、ポリマー（Ｍ）は、組成物中に存在する。これらの実施形態に従うと、好ましい組成物（Ｃ）は、ポリマー（Ｆ）、ポリマー（Ｆ−ＴＰＥ）及びポリマー（Ｍ）の総重量に対して、
−  ５５〜９０重量％、好ましくは６０〜８５重量％のポリマー（Ｆ−ＴＰＥ）、
−  ７〜３０重量％、好ましくは１０〜２７重量％のポリマー（Ｆ）、及び
−  ３〜２０重量％、好ましくは５〜１８重量％のポリマー（Ｍ）
を含む。
【００６４】
組成物（Ｃ）は、ポリマー（Ｆ）、ポリマー（Ｆ−ＴＰＥ）及び場合によりポリマー（Ｍ）に加えて、１つ以上の添加剤、特に顔料、加工助剤、可塑剤、安定剤、離型剤などからなる群から選択される１つ以上の添加剤を更に含むことができる。
【００６５】
存在する場合、添加剤は、通常、ポリマー（Ｆ）、ポリマー（Ｆ−ＴＰＥ）及びポリマー（Ｍ）１００重量部当たり１０部を超えない、好ましくは５部を超えない量で組成物（Ｃ）中に含まれる。
【００６６】
好ましい実施形態は、組成物（Ｃ）がポリマー（Ｆ）、ポリマー（Ｆ−ＴＰＥ）、ポリマー（Ｍ）並びに任意選択的にポリマー（Ｆ）、ポリマー（Ｆ−ＴＰＥ）及びポリマー（Ｍ）１００重量部当たり０〜１０重量部の１つ又は２つ以上の添加剤からなるものである。
【００６７】
美的外観のために、一般に、組成物は、顔料から選択される少なくとも１つの添加剤を含むことが理解される。
【００６８】
組成物（Ｃ）に有用な顔料は、一般に、酸化物、硫化物、酸化物水酸化物、ケイ酸塩、硫酸塩、チタン酸塩、リン酸塩、炭酸塩及びこれらの混合物から選択される。
【００６９】
白色部分を提供することを目的とする場合、白色無機顔料が組成物（Ｃ）において好ましい。
【００７０】
本発明の組成物に適した白色顔料の中で、ＴｉＯ２顔料（例えば、ルチル、アナターゼ）、酸化亜鉛（ＺｎＯ）顔料（例えば、亜鉛白色、亜鉛華又は酸化亜鉛）、硫化亜鉛（ＺｎＳ）顔料、リトポン（硫酸鉛及び硫酸バリウムから製造された混合顔料）顔料、白色鉛顔料（塩基性炭酸鉛）、硫酸バリウム及び例えばケイ酸塩、アルミノケイ酸塩、マイカなどの適切な無機担体における上記顔料の被覆から得られる対応する複合顔料を挙げることができる。
【００７１】
特に好ましい顔料は、酸化亜鉛及び硫化亜鉛顔料であり、組成物（Ｃ）に組み込まれる際に優れた白色度を有する成型部品を作製することが示されている。
【００７２】
このように、特定の場合、目標の白色に向かって色座標を調整するために且つ／又は黄色度を減少させるために又は任意の他の理由で、少量の彩色された顔料を上記白色顔料のいずれかと組み合わせて添加することが適切である場合がある。
【００７３】
組成物（Ｃ）に有用な彩色された顔料は、以下の１つ以上を特に含むか又は含むこととなる：Ｓｈｅｐａｒｄ  Ｃｏｌｏｒ  Ｃｏｍｐａｎｙ，Ｃｉｎｃｉｎｎａｔｉ，Ｏｈｉｏ，ＵＳＡから入手可能なＡｒｔｉｃ  ｂｌｕｅ  ＃３、Ｔｏｐａｚ  ｂｌｕｅ＃９、Ｏｌｙｍｐｉｃ  ｂｌｕｅ  ＃１９０、Ｋｉｎｇｆｉｓｈｅｒ  ｂｌｕｅ  ＃２１１、Ｅｎｓｉｇｎ  ｂｌｕｅ  ＃２１４、Ｒｕｓｓｅｔ  ｂｒｏｗｎ  ＃２４、Ｗａｌｎｕｔ  ｂｒｏｗｎ  ＃１０、Ｇｏｌｄｅｎ  ｂｒｏｗｎ  ＃１９、Ｃｈｏｃｏｌａｔｅ  ｂｒｏｗｎ  ＃２０、Ｉｒｏｎｓｔｏｎｅ  ｂｒｏｗｎ  ＃３９、Ｈｏｎｅｙ  ｙｅｌｌｏｗ  ＃２９、Ｓｈｅｒｗｏｏｄ  ｇｒｅｅｎ  ＃５及びＪｅｔ  ｂｌａｃｋ  ＃１、Ｆｅｒｒｏ  Ｃｏｒｐ．，Ｃｌｅｖｅｌａｎｄ，Ｏｈｉｏ，ＵＳＡから入手可能なｂｌａｃｋ  Ｆ−２３０２、ｂｌｕｅ  Ｖ−５２００、ｔｕｒｑｕｏｉｓｅ  Ｆ−５６８６、ｇｒｅｅｎ  Ｆ−５６８７、ｂｒｏｗｎ  Ｆ−６１０９、ｂｕｆｆ  Ｆ−６１１５、ｃｈｅｓｔｎｕｔ  ｂｒｏｗｎ  Ｖ−９１８６及びｙｅｌｌｏｗ  Ｖ−９４０４、Ｅｎｇｌｅｈａｒｄ  Ｉｎｄｕｓｔｒｉｅｓ，Ｅｄｉｓｏｎ，Ｎｅｗ  Ｊｅｒｓｅｙ，ＵＳＡから入手可能なＭＥＴＥＯＲ（登録商標）顔料、Ｈｏｌｌｉｄａｙｓ  Ｐｉｇｍｅｎｔｓ  Ｉｎｔｅｒｎａｔｉｏｎａｌから市販されるｕｌｔｒａｍａｒｉｎｅ  ｂｌｕｅ  ＃５４、ｕｌｔｒａｍａｒｉｎｅ  ｖｉｏｌｅｔ  ＃５０１２。
【００７４】
従って、これに関連して、好ましい実施形態は、組成物（Ｃ）がポリマー（Ｆ）、ポリマー（Ｆ−ＴＰＥ）、ポリマー（Ｍ）並びにポリマー（Ｆ）、ポリマー（Ｆ−ＴＰＥ）及びポリマー（Ｍ）の１００重量部当たり０．０１〜１０重量部の１つ又は２つ以上の添加剤からなり、前記添加剤の少なくとも１つが、上記で詳述されたような顔料であり、前記少なくとも１つの顔料が、ポリマー（Ｆ）、ポリマー（Ｆ−ＴＰＥ）及びポリマー（Ｍ）の１００重量部当たり０．０１〜５、好ましくは０．０１〜３重量部の量で使用されるものである。
【００７５】
組成物（Ｃ）を作製する方法
本発明は、上記で詳述された組成物（Ｃ）を作製する方法に更に関する。
【００７６】
本方法は、有利には、一般にポリマー（Ｆ）、ポリマー（Ｆ−ＴＰＥ）及び場合によりポリマー（Ｍ）を混合する少なくとも１つの工程を含む。混合は、標準的な混合装置を使用して実施することができ、一般にポリマー（Ｆ）、ポリマー（Ｆ−ＴＰＥ）及びポリマー（Ｍ）（存在する場合）を溶融形態で混合する。しかし、ポリマー（Ｆ）、ポリマー（Ｆ−ＴＰＥ）及びポリマー（Ｍ）（存在する場合）をラテックス形態で混合した後、同時に凝固させる方法、並びに／又はポリマー（Ｆ）、ポリマー（Ｆ−ＴＰＥ）及びポリマー（Ｍ）（存在する場合）を適切な溶媒中で溶液として又は粉末として混合する方法も実施することができる。
【００７７】
溶融状態での混合は、通常、押出成型装置を使用して行われ、二軸スクリュー押出機が好ましい。
【００７８】
従って、これは、ペレット形態の組成物（Ｃ）を製造する一般的な実施である。
【００７９】
携帯用電子機器
本発明は、上記で詳述されたフルオロポリマー組成物［組成物（Ｃ）］から作製された少なくとも１つの部品を含む携帯用電子機器に更に関する。
【００８０】
「携帯用電子機器」という用語は、例えば、ワイヤレス接続又は携帯ネットワーク接続を介してデータへのアクセスを交換／提供しながら、様々な場所で便利に輸送され、使用されるように設計された任意の電子機器を意味することが意図される。携帯用電子機器の代表的な例としては、携帯電話、パーソナルデジタルアシスタント、ラップトップコンピュータ、タブレットコンピュータ、ラジオ、カメラ及びカメラ付属品、腕時計、計算機、音楽プレーヤー、全地球測位システム受信機、携帯ゲーム機、ハードドライブ並びに他の電子記憶機器などが挙げられる。
【００８１】
本発明による携帯用電子機器の少なくとも１つの部品は、射出成型、押し出し又は他の成型技術によって特に作製され得る、取り付け部品、スナップ取り付け部品、相互可動式部品、機能要素、作動要素、トラッキング要素、調整要素、キャリア要素、フレーム要素、スイッチ、コネクター及びハウジングの（内部及び外部）構成要素などの物品の大きいリストから選択され得る。
【００８２】
特に、ポリマー組成物（Ｃ）は、携帯用電子機器のハウジング構成要素の製造に非常に適切である。
【００８３】
従って、本発明による携帯用電子機器の少なくとも１つの部品は、携帯用電子機器ハウジングの構成要素として有利である。「携帯用電子機器ハウジング」とは、携帯用電子機器の裏面カバー、前面カバー、アンテナハウジング、フレーム及び／又はバックボーンの１つ以上を意味する。ハウジングは、単一の構成要素物品であり得るか、又はより多くの場合、２つ以上の構成要素を含むことができる。「バックボーン」とは、電子機器、マイクロプロセッサ、スクリーン、キーボード及びキーパッド、アンテナ、バッテリーソケットなど、機器の他の構成要素が取り付けられる構造的構成要素を意味する。バックボーンは、携帯用電子機器の外部からは見えないか又は部分的に見えるに過ぎない内部構成要素であり得る。ハウジングは、衝撃並びに環境試剤（液体、ちりなど）による汚染及び／又は損傷からの保護を機器の内部構成要素に提供することができる。また、カバーなどのハウジング構成要素は、スクリーン及び／又はアンテナなどの機器の外部に露出している特定の構成要素に対する実質的な又は主な構造支持と、衝撃に対する保護とを提供することができる。また、ハウジング構成要素は、その美的外観及び接触において設計され得る。
【００８４】
好ましい実施形態では、携帯用電子機器ハウジングは、携帯電話ハウジング、タブレットハウジング、ラップトップコンピュータハウジング及びタブレットコンピュータハウジングからなる群から選択される。優れた結果は、本発明による携帯用電子機器の部品が携帯電話ハウジングである場合に得られた。
【００８５】
本発明による携帯用電子機器の少なくとも１つの部品は、有利には、平均して０．９ｍｍ以下、好ましくは０．８ｍｍ以下、より好ましくは０．７ｍｍ以下、更により好ましくは０．６ｍｍ以下、最も好ましくは０．５ｍｍ以下である前記部品の平坦部分の厚さで特徴付けられる。本明細書において、「平均して」という用語は、その平坦な部分の少なくとも１つの少なくとも３点でのその厚さの測定に基づく部品の平均厚さを意味することを意図する。
【００８６】
部品を製造するための方法
本発明の更なる目的は、上記で詳述された携帯用電子機器の部品を製造するための方法であって、組成物（Ｃ）を成型して前記部品を提供することを含む方法である。
【００８７】
組成物（Ｃ）を成型して前記部品を提供する。成型に用いられる手法は、特に限定されず、溶融／軟化した形態の組成物（Ｃ）を成型することを含む標準的な技術を有利に適用することができ、特に圧縮成型、押し出し成型、射出成型、トランスファー成型などを含む。
【００８８】
それにもかかわらず、特に携帯用電子機器の前記部品が複雑な設計を有する場合、射出成型技術は、最も汎用性があり、広く使用されていると一般に理解される。
【００８９】
この技術によれば、溶融状態の組成物（Ｃ）の一部を鋳型キャビティ内に押し込むためにラム又はネジ式プランジャーが使用され、この場合、同じものが鋳型の輪郭に認められた形状に凝固される。次いで、鋳型が開き、適切な手段（例えば、ピン、スリーブ、ストリッパーなどの配列）が前進して物品を取り外す。次いで、鋳型が閉じ、このプロセスが繰り返される。
【００９０】
本発明の別の実施形態では、携帯用電子機器の部品を製造するための方法は、前記標準形状化物品と異なるサイズ及び形状を有する前記部品を得るように標準形状化物品を機械加工する工程を含む。前記標準的な造形品の非限定的な例としては、とりわけプレート、ロッド、スラブなどが挙げられる。前記標準的な造形品は、ポリマー組成物（Ｃ）の押出又は射出成型をとりわけ含む任意の加工技術によって得ることができる。
【００９１】
本発明による携帯用電子機器の部品は、真空蒸着（蒸着される金属を加熱する様々な方法を含む）、無電解メッキ、電解メッキ、化学蒸着、金属スパッタリング及び電子ビーム蒸着など、それを達成するための任意の公知の方法によって金属で被覆され得る。そのため、上記で詳述されたような方法は、少なくとも１つの金属を前記部品の表面の少なくとも一部上へコートすることを含む、少なくとも１つの追加の工程を更に含み得る。
【００９２】
金属は、任意の特別な処理をすることなく部品に十分接着し得るが、通常、接着を向上させるための当技術分野で周知の何らかの方法が用いられるであろう。これは、表面を粗くするためのその単純な摩耗、接着促進剤の添加、化学エッチング、プラズマ及び／又は放射線（例えば、レーザー又はＵＶ放射線）への曝露による表面の官能化又はこれらの任意の組み合わせに及び得る。
【００９３】
また、金属コーティング法のいくつかは、部品が酸浴に浸漬される少なくとも１つの工程を含み、ここで、２つ以上の金属又は金属合金が、ポリマー組成物（Ｃ）でできた部品上へメッキされ得、例えば１つの金属又は合金がその良好な接着性のために表面上へ直接メッキされ得、別の金属又は合金が、それがより高い強度及び／又は剛性を有するためにそのトップ上にメッキされ得る。金属コーティングを形成するための有用な金属及び合金は、銅、ニッケル、鉄−ニッケル、コバルト、コバルト−ニッケル及びクロム並びに異なる層でのこれらの組み合わせを含む。好ましい金属及び合金は、銅、ニッケル及び鉄−ニッケルであり、ニッケルがより好ましい。部品の表面は、金属で完全に又は部分的にコートされ得る。部品の異なる領域において、金属層の厚さ及び／若しくは数並びに／又は金属層の組成は、変わり得る。金属は、部品の一定の区域で１つ以上の特性を効率的に改善するためにパターンでコートされ得る。
【００９４】
上記方法から得られるような部品は、一般に、携帯用電子機器を製造するために他の部品と組み立てられる。
【００９５】
携帯用電子機器を製造するための方法
本発明の更に別の目的は、携帯用電子機器の製造であり、前記方法は、
ａ．構成要素として少なくとも回路基板、スクリーン及びバッテリーを提供する工程と、
ｂ．上記で詳述されたようなポリマー組成物（Ｃ）から作製される少なくとも１つの部分を提供する工程と、
ｃ．前記構成要素の少なくとも１つを前記部品と組み立てるか又は前記構成要素の少なくとも１つを前記部品に取り付ける工程と
を含む。
【００９６】
参照により本明細書に組み込まれる特許、特許出願及び刊行物のいずれかの開示が用語を不明瞭にさせ得る程度まで本出願の記載と矛盾する場合、本記載が優先するものとする。
【００９７】
ここで、本発明が以下の実施例に関連して説明されるが、その目的は、単に例示的であるに過ぎず、本発明の範囲を限定することを意図しない。
【００９８】
原材料
ＳＯＬＥＦ（登録商標）６００８／０００１  ＰＶＤＦは、Ｓｏｌｖａｙ  Ｓｐｅｃｉａｌｔｙ  Ｐｏｌｙｍｅｒｓから市販されている約５．５〜１１ｇ／１０分のメルトフロー速度（２３０℃／２．１６ｋｇで、ＡＳＴＭ  Ｄ１２３８）、及び１６〜３０ｇ／１０分のメルトフロー速度（２３０℃／５ｋｇ）、及び約６３Ｊ／ｇの融解熱（ΔＨｆ）を有する低粘度ＰＶＤＦホモポリマーである（以下では６００８とする）。
【００９９】
ＯＰＴＩＸ（登録商標）ＣＡ５１  ＰＭＭＡは、Ｐｌａｓｋｏｌｉｔｅ、Ｉｎｃから市販される、約１５．０ｇ／１０分のメルトフロー速度（２３０℃／３．８ｋｇ、ＡＳＴＭ  Ｄ１２３８）を有するポリメチルメタクリレートホモポリマーである（以下ではＣＡ５１とする）。
【０１００】
ＳＯＬＥＦ（登録商標）ＸＰＨ−９０９  ＰＶＤＦは、７０重量％のＳＯＬＥＦ（登録商標）６００８  ＰＶＤＦ、１５重量％のＰＡＲＡＬＯＩＤ（登録商標）ＥＸＬ  ２３１４アクリルエラストマー及び１５重量％のＣＡ５１を含む組成物である（以下ではＸＰＨ−９０９とする）。
【０１０１】
ＳＡＣＨＴＯＬＩＴＨ（登録商標）ＨＤ−Ｓ白色顔料は、有機被覆された、合成微粉ＺｎＳ（ＺｎＳ：＞９８重量％、主にＺｎＳの多結晶ウルツ鉱型）であり、Ｓａｃｈｔｌｅｂｅｎ  Ｃｈｅｍｉｅ  ＧｍｂＨから市販される（以下ではＺｎＳとする）。
【０１０２】
調製実施例
調製実施例１：ポリマーＦ−ＴＰＥ−１の製造
ＰＶＤＦ−Ｐ（ＶＤＦ−ＨＦＰ）−ＰＶＤＦ（Ｐ（ＶＤＦ−ＨＦＰ）ＶＤＦ：７８．５モル％、ＨＦＰ：２１．５モル％）
７２ｒｐｍで作動する機械式撹拌機を備えた７．５リットルの反応器内において、４．５ｌの脱塩水並びに式：ＣＦ２ＣｌＯ（ＣＦ２−ＣＦ（ＣＦ３）Ｏ）ｎ（ＣＦ２Ｏ）ｍＣＦ２ＣＯＯＨ（式中、ｎ／ｍ＝１０）の酸性末端基を有し、平均分子量６００を有する４．８ｍｌのペルフルオロポリオキシアルキレン、３．１ｍｌの３０％ｖ／ｖＮＨ４ＯＨ水溶液、１１．０ｍｌの脱イオン水及び平均分子量４５０を有する式：ＣＦ３Ｏ（ＣＦ２ＣＦ（ＣＦ３）Ｏ）ｎ（ＣＦ２Ｏ）ｍＣＦ３（式中、ｎ／ｍ＝２０）の３．０ｍｌのＧＡＬＤＥＮ（登録商標）Ｄ０２ペルフルオロポリエーテルを混合することにより予め得られた２２ｍｌのマイクロエマルションを導入した。反応器を加熱し、８５℃の設定点温度に維持し、次いでフッ化ビニリデン（ＶＤＦ）（７８．５モル％）とヘキサフルオロプロピレン（ＨＦＰ）（２１．５モル％）との混合物を添加して２０バールの最終圧力に到達させた。次いで、連鎖移動剤として８ｇの１，４−ジヨードペルフルオロブタン（Ｃ４Ｆ８Ｉ２）を導入し、開始剤として１．２５ｇの過硫酸アンモニウム（ＡＰＳ）を導入した。圧力を、フッ化ビニリデン（ＶＤＦ）（７８．５モル％）とヘキサフルオロプロピレン（ＨＦＰ）（２１．５モル％）とのガス状混合物の合計２０００ｇまでの連続供給によって２０バールの設定点に維持した。更に、転化率の５％増加毎に２０回の同等部分で供給される０．８６ｇのＣＨ２＝ＣＨ−（ＣＦ２）６−ＣＨ＝ＣＨ２を導入した。２０００ｇのモノマー混合物を反応器に供給すると、反応器を室温に冷却することによって反応を中止させた。次いで、残存圧力を排出させ、温度を８０℃にさせた。次いで、ＶＤＦを圧力２０バールまでオートクレーブ中に供給し、開始剤として０．１４ｇの加硫酸アンモニウム（ＡＰＳ）を導入した。圧力を、ＶＤＦの合計５００ｇまでの連続供給によって２０バールの設定点に維持した。次いで、反応器を冷却し、ベントし、ラテックスを回収した。ラテックスを硫酸アルミニウムで処理し、水相から分離し、脱塩水で洗浄し、対流式オーブン中９０℃で１６時間乾燥させた。そのように得られたポリマーの特徴付けデータを表１に報告する。
【０１０３】
2020514510.tif 000008
【０１０４】
射出成型部品の製造のための組成物の調製における一般手順
表２に詳述したように、ペレットを得るために、成分を、ＺＳＫ３０二軸押し出し機を用いて約２００℃の温度、２００ｒｐｍのスクリュー速度で１５ｋｇ／時間の処理量において押し出すことによって配合した。
【０１０５】
2020514510.tif 000009
【０１０６】
部品の射出成型の一般手順
押し出しによって得られたペレットを、ＡＳＴＭ  Ｄ７９０に従い、ＡＳＴＭ引張り棒形状を有する射出された部品の製造のためのＴｏｓｈｉｂａ  ＩＳＧ  １５０Ｎ射出成型装置に供給した。使用した射出成型装置は、スクリュー押し出し機バレル、及び１０００ｋＮまでの締付け力を有する鋳型及び２５００バールまでの溶融圧力コントローラを備える。
【０１０７】
射出成型条件は、溶融温度が約１９０〜２１０℃であり、鋳型温度が３５℃に設定されたものであった。
【０１０８】
射出成型された試験片の特性  −  機械的特性
射出成型された試験片の引張り強度を試験した（ＡＳＴＭ  Ｄ６３８に従った）。結果を下の表に要約する。
【０１０９】
2020514510.tif 000010
【０１１０】
射出成型された試験片の特性  −  曲げ特性
射出成型された試験片の曲げ特性を試験した（ＡＳＴＭ  Ｄ７９０に従った）。結果を下の表に要約する。
【０１１１】
2020514510.tif 000011
【０１１２】
射出成型された試験片の特性  −  色／耐着色性
昼光タイプの標準入射光（Ｄ６５）を照射した場合、成型された試験片の成型された状態の色を測定して、射出成型された部品の白色度を評価した。色は、ＣＩＥ  Ｌ−ａ−ｂ座標規格（Ｌ＊座標は、明度（黒〜白）の尺度を表し、ａ＊座標は、緑〜赤の色度を表し、ｂ＊座標は、青〜黄の色度を表す）に従って、且つＣＩＥ  Ｌ−Ｃ−ｈ座標規格（Ｌ＊は、ＣＩＥ  Ｌ−ａ−ｂ規格において上記のとおりであり、Ｃ＊は、彩度を表し、ｈは、色相角である）に従って測定した。もともと得られた試験片において、且つ特定の染色剤（ケチャップ、マスタード、日焼け止め剤、皮脂、湿ったデニム）に暴露し、標準的な手順に従って清浄にした後の試験片において色座標を測定した。
【０１１３】
2020514510.tif 000012
【０１１４】
染色剤への耐性に関して、染色試験の前後における単一座標の値の差（ΔＬ＊、Δａ＊、Δｂ＊、ΔＣ＊及びΔｈ＊）として、またΔＥ及びΔ９４として同じ結果が本明細書の以下の表で表されている一方、ΔＥ［ΔＥ＝（（ΔＬ＊）２＋（Δａ＊）２＋（Δｂ＊）２）１／２］及びΔ９４［Δ９４＝（（ΔＬ＊）２＋（ΔＣ＊）２＋（Δｈ＊）２）１／２］は、対応する色座標空間での距離である。
【０１１５】
2020514510.tif 000013
【０１１６】
上記を含む全てのデータは、フッ素化熱可塑性エラストマーにフッ化ビニリデンを添加した際、耐着色性が改善され、携帯用電子機器及びそのアクセサリーが、毎日の使用中に暴露され得る一般的な作用物質を代表する上記の様々な種類の染色剤に暴露した後、（ΔＥとΔ９４との両方の観点から）色空間の距離が小さくなるという驚くべき効果を明確に示している。
【０１１７】
ＵＬ規格に従った可燃性能
ＵＬ法に従い、射出成型された試験片の炎症遅延性能を試験した。
【０１１８】
結果を下の表に要約する。
【０１１９】
2020514510.tif 000014
【国際調査報告】
2020514510.tif 000016
2020514510.tif 000017
2020514510.tif 000018